(57)【特許請求の範囲】
【請求項１】
Ａ）分子内に、少なくとも１つの、一般式（１）
0003914437.tif 000009
［式中、Ｒ１〜Ｒ３はそれぞれ炭素数３〜１８のアルキル基、シクロアルキル基、アリール基、及びアラルキル基より成る群から選択される基であって、互いに同一の基であっても異なる基であってもよい。］で表されるトリ有機珪素エステル基を有する有機珪素エステル基含有重合体の一種又は二種以上と、
Ｂ）分子内に、少なくとも１つの、一般式（２）
0003914437.tif 000010
［式中、ＭはＣｕ、Ｚｎ、Ｃａ及びＭｇより成る群から選択される一種の金属を、またＸは有機酸残基、又はヒドロキシ基を表す。］
で表される金属カルボキシレート基を有する金属カルボキシレート基含有重合体の一種又は二種以上とを含有することを特徴とする防汚塗料。
【請求項２】
前記有機珪素エステル基含有重合体が、トリ有機珪素エステル基を有する（メタ）アクリル酸エステル共重合体、マレイン酸エステル共重合体及びフマール酸エステル共重合体より成る群から選択される少なくとも一種の重合体である請求項１に記載の防汚塗料。
【請求項３】
前記金属カルボキシレート基含有重合体が、金属カルボキシレート基を有する（メタ）アクリル酸金属塩共重合体、マレイン酸金属塩共重合体及びフマール酸金属塩共重合体より成る群から選択される少なくとも一種の重合体である請求項１又は２に記載の防汚塗料。
【請求項４】
請求項１〜３の何れか１項に記載の防汚塗料から形成されて成ることを特徴とする防汚塗膜。
【請求項５】
海水と接触する船舶外板又は水中構造物の表面が前記請求項４に記載された防汚塗膜であることを特徴とする浸水構造体。
【請求項６】
海水と接触する船舶外板又は水中構造物の表面に前記請求項１〜３のいずれか１項に記載の防汚塗料を塗布して防汚塗膜を形成することを特徴とする防汚方法。
【発明の詳細な説明】
技術分野
本発明は、防汚塗料、防汚塗膜、浸水構造体及び防汚方法に関し、更に詳しくは、海水等に浸水する部分に生物等の付着を防止することのできる防汚塗膜、そのような防汚塗膜を形成することのできる防汚塗料、その防汚塗料を用いて形成された防汚塗膜を有する浸水構造体及び海水等に浸水する部分に生物等の付着を防止する防汚方法に関する。
背景技術
海水中に浸漬されている船底、ブイ、漁網等の海中物体の表面には、フジツボ、セルプラ、イガイ、藻類等の付着によって種々の支障が起こる。それらの生物による汚損を防止することを目的として、海中物体の表面に生物が付着するのを防止する塗料が塗布されることは良く知られている。海洋生物の付着を防止する塗料の最も代表的なものとして、有機錫ポリマーを用いた塗料が挙げられる。有機錫ポリマーを用いた塗料は、ポリマーに結合している有機錫基が海水中で加水分解することにより塗膜が溶解し、塗膜表面の活性を長期にわたって維持することができるので、加水分解型塗料と言われ、これまで広く使われてきた。しかし、有機錫化合物による環境汚染の懸念から、この有機錫ポリマーを用いた塗料の使用が規制されている。
この有機錫ポリマーに替わる加水分解型ポリマーとしては、特公平５−３２４３３号公報、特開昭６３−２１５７８０号公報、特開平７−１０２１９３号公報、及び特開平８−１９９０９５号公報等に示されているような有機珪素エステル基含有ポリマー、並びに特公平６−２３３１９号公報、特公平６−６７９７５号公報、特公平７−６４９８５号公報、及び特開平８−２０９００５号公報等に示されているような金属カルボキシレート基含有ポリマー等が提案されている。
有機珪素エステル基含有ポリマーは、有機錫ポリマーに近い塗膜の溶解性を示すので、防汚効果が長期間にわたって持続する。しかしながら、この有機珪素エステル基含有ポリマーは有機錫ポリマーにくらべて初期における塗膜の溶解性が小さいので、生物活性の強い海域や水温の低い海域に浸漬する海中物体の表面には、たとえ前記有機珪素エステル基含有ポリマーが塗工されていたとしても、生物が短時間の内に付着してしまうことがあった。また、金属カルボキシレート基含有ポリマーは、初期における塗膜の溶解性は大きいが、長期間が経過すると次第に塗膜の溶解性が小さくなっていき、１年から１年半が経過すると塗膜の溶解性が殆どなくなくなってしまい、その結果として海中物体の表面に生物が付着してしまう問題があった。
また、有機珪素エステル基と金属カルボキシレート基との両方を同一分子鎖内に含有するポリマーが提案されている（特開平１０−１６８３５０号公報）。
しかし、このようなポリマーは、それぞれの欠点を補うような性能を有していなかった。更に、このポリマーを合成するためには、有機珪素エステル基含有モノマーと金属カルボキシレート含有モノマーとを、アルコール等の親水性溶剤中で共重合する必要がある。そうすると、このような親水性溶剤中では、有機珪素エステルは水分と容易に反応して加水分解するので、得られるポリマーを含有するワニスを長期保存すると塗膜の耐水性が悪くなったり、塗膜溶解が早くなったりする問題があった。
本発明は、前記の点に鑑みて、長期保存が可能で、塗膜物性及び塗膜の耐水性が優れ、初期は勿論のこと、長期にわたって安定した塗膜の溶解性と防汚性能を維持できる防汚塗料を提供することを課題とする。
本発明は、海水等に浸水する部分に生物等の付着を防止することのできる防汚塗膜を提供すること、そのような防汚塗膜を形成することのできる防汚塗料を提供すること、その防汚塗料を用いて形成された防汚塗膜を有する浸水構造体を提供すること、及び海水等に浸水する部分に生物等の付着を防止する防汚方法を提供することを課題とする。
発明の開示
本発明は、
Ａ）分子内に、少なくとも１つの、一般式（１）
0003914437.tif 000002
［式中、Ｒ１〜Ｒ３はそれぞれ炭素数３〜１８のアルキル基、シクロアルキル基、アリール基、及びアラルキル基より成る群から選択される基であって、互いに同一の基であっても異なる基であってもよい。］で表されるトリ有機珪素エステル基を有する有機珪素エステル基含有重合体の一種又は二種以上と、
Ｂ）分子内に、少なくとも１つの、一般式（２）
0003914437.tif 000003
［式中、ＭはＣｕ、Ｚｎ、Ｃａ及びＭｇより成る群から選択される一種の金属を、またＸは有機酸残基、又はヒドロキシ基を表す］
で表される金属カルボキシレート基を有する金属カルボキシレート基含有重合体の一種又は二種以上とを含有することを特徴とする防汚塗料であり、
前記防汚塗料の好適な態様において、前記有機珪素エステル基含有重合体が、トリ有機珪素エステル基を有する（メタ）アクリル酸エステル共重合体、マレイン酸エステル共重合体及びフマール酸エステル共重合体より成る群から選択される少なくとも一種の重合体であり、
前記防汚塗料の好適な態様において、前記金属カルボキシレート基含有重合体が、金属カルボキシレート基を有する（メタ）アクリル酸金属塩共重合体、マレイン酸金属塩共重合体及びフマール酸金属塩共重合体より成る群から選択される少なくとも一種の重合体であり、
また、本発明は、前記防汚塗料から形成されて成ることを特徴とする防汚塗膜であり、
また、本発明は、海水と接触する船舶外板又は水中構造物の表面が前記防汚塗膜であることを特徴とする浸水構造体であり、
また、本発明は、海水と接触する船舶外板又は水中構造物の表面に前記防汚塗料を塗布して防汚塗膜を形成することを特徴とする防汚方法である。
発明を実施するための最良の形態
（１）防汚塗料
本発明に係る防汚塗料は、特定の有機珪素エステル基含有重合体と特定の金属カルボキシレート基含有重合体とを含有する。
前記有機珪素エステル基含有重合体は、
Ａ）分子内に、少なくとも１つの、一般式（１）
0003914437.tif 000004
［式中、Ｒ１〜Ｒ３はそれぞれ炭素数３〜１８のアルキル基、シクロアルキル基、アリール基、及びアラルキル基より成る群から選択される基であって、互いに同一の基であっても異なる基であってもよい。］で表されるトリ有機珪素エステル基を有する有機珪素エステル基含有重合体を含有する。本発明に係る防汚塗料は、この有機珪素エステル基含有重合体の一種類が含有されていてもよく、又、二種類以上の有機珪素エステル基含有重合体が含有されていても良い。
本発明におけるトリ有機珪素エステル基含有重合体としては、前記一般式（１）で表されるトリ有機珪素エステル基を有する有機珪素単量体（以下単量体Ａという）の一種又は二種以上の重合体（以下重合体Ａという）と、上記単量体Ａの一種又は二種以上と、これと共重合可能なビニル系単量体（以下単量体Ｂという）の一種又は二種以上との共重合体（以下共重合体ＡＢという）を挙げることができる。
前記トリ有機珪素エステル基含有重合体は、必要に応じて、重合体Ａと共重合体ＡＢとを併用しても良い。
一般式（１）においてＲ１、Ｒ２、及びＲ３で表されるアルキル基としては炭素数が３から１８の直鎖状、分岐状又は環状のアルキル基が挙げられる。アルキル基の具体例としては、例えば、ｎ‐プロピル基、ｉ‐プロピル基、ｎ‐ブチル基、ｉ‐ブチル基、ｔ‐ブチル基、シクロヘキシル基、２−エチルヘキシル基、ラウリル基、及びステアリル基等が挙げられる。
Ｒ１、Ｒ２及びＲ３で表されるアリール基としては、例えばフェニル基、トリル基、キシリル基、エチルフェニル基、イソプロピルフェニル基、メトキシフェニル基、フェノキシフェニル基、クロロフェニル基、及びナフチル基等の未置換のアリール基、並びにアルキル基、アルコキシ基、若しくはハロゲン原子等の置換基の一種又は二種以上で置換されたアリール基等が挙げられる。
Ｒ１、Ｒ２及びＲ３で表されるアラルキル基としては、例えばベンジル基、２−フェニルエチル基、１−フェニルエチル基、メチルベンジル基、フェノキシベンジル、クロロベンジル等、未置換のアラルキル基又はアルキル基、アルコキシ基、ハロゲン原子等の置換基の一種又は二種以上で置換されたアラルキル基等が挙げられる。
塗膜の耐水性の観点から、Ｒ１、Ｒ２及びＲ３で表されるアルキル基は炭素数が３〜１８であることが望ましい。
本発明で使用する単量体Ａとしては、例えば一般式（１）で表されるトリ有機珪素エステル基を有するところの、（メタ）アクリレート、マレート、イタコネート及びフマレート等が挙げられる。前記（メタ）アクリレート、マレート、イタコネート、及びフマレートは、一般式（１）で表されるトリ有機珪素エステル基を１つ有していてもよく、２つ有していてもよい。１つの場合、残りのカルボキシル基もエステル化されているのが良く、その場合のアルコール残基部分としては、前記のＲ１〜Ｒ３について例示した炭素数３〜１８のアルキル基、シクロアルキル基、アリール基、及びアラルキル基等が挙げられる。
単量体Ａとしては、例えばトリｎ−プロピルシリル（メタ）アクリレート、トリｉ‐プロピルシリル（メタ）アクリレート、トリｎ−ブチルルシリル（メタ）アクリレート、トリｉ‐ブチルルシリル（メタ）アクリレート、トリｓ‐ブチルシリル（メタ）アクリレート、トリフェニルシリル（メタ）アクリレート、トリシクロヘキシルシリル（メタ）アクリレート、トリベンジルシリル（メタ）アクリレート、トリ２−エチルヘキシルシリル（メタ）アクリレート、ジｉ‐プロピルｎ‐ブチルシリル（メタ）アクリレート、ジｉ‐プロピルラウリルシリル（メタ）アクリレート、ｎ−ブチルジフェニルシリル（メタ）アクリレート、ｔ−ブチルジフェニルシリル（メタ）アクリレート、ラウリルジフェニルシリル（メタ）アクリレート、及びステアリルジフェニルシリル（メタ）アクリレート等の（メタ）アクリル酸エステル、ビス（トリｉ−プロピルシリル）マレート、ビス（トリｎ−ブチルシリル）マレート、ビス（ｔ−ブチルジフェニルシリル）マレート、トリｉ‐プロピルシリルメチルマレート、トリｉ‐プロピルシリルｎブチルマレート、トリｉ‐プロピルシリルペンチルマレート、トリｎ−ブチルシリルラウリルマレート、及びトリｎ−ブチルシリルアウテアリルマレート等のマレイン酸エステル、ビス（トリｉ‐プロピルシリル）イタコネート、ビス（トリｎ‐ブチルシリル）イタコネート、ビス（ｔ−ブチルジフェニルシリル）イタコネート、トリｉ−プロピルシリルメチルイタコネート、トリｉ‐プロピルシリルｎ−ブチルイタコネート、トリｉ−プロピルシリルペンチルイタコネート、トリｎ‐ブチルシリルラウリルイタコネート、及びトリｎ‐ブチルシリルステアリルイタコネート等のイタコン酸エステル、並びにビス（トリｉ‐プロピルシリル）フマレート、ビス（トリｎ‐ブチルシリル）フマレート、ビス（ｔ−ブチルジフェニルシリル）フマレート、トリｉ‐プロピルシリルメチルフマレート、トリｉ‐プロピルシリルｎ‐ブチルフマレート、トリｉ−プロピルシリルペンチルフマレート、トリｎ−ブチルシリルラウリルフマレート、及びトリｎ‐ブチルシリルステアリルフマレート等のフマル酸エステル等が挙げられる。
単量体Ａと共重する単量体Ｂとしては、上記の単量体Ａと共重合可能な他の単量体であり、例えば、メチル（メタ）アクリレート、エチル（メタ）アクリレート、ｎ‐ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、フェニル（メタ）アクリレート、ベンジル（メタ）アクリレート、シクロヘキシル（メタ）アクリレート、２−ヒドロキシエチル（メタ）アクリレート、４−ヒドロキシブチル（メタ）アクリレート、２−メトキシエチル（メタ）アクリレート、２−エトキシメチル（メタ）アクリレート、４−メトキシブチル（メタ）アクリレート、ジメチルアミノエチル（メタ）アクリレート、及びジエチルアミノエチル（メタ）アクリレート等の（メタ）アクリル酸エステル類、ジメルマレート、ジエチルマレート、ジｎ−ブチルマレート、ジｉ−ブチルマレート、ジｔ−ブチルマレート、ビス（２−エチルヘキシル）マレート、ジラウリルマレート、ジステアリルマレート、ジフェニルマレート、ジベンジルマレート、ジシクロヘキシルマレート、及びビス（２−メトキシエチル）マレート等のマレイン酸エステル類、ジメチルイタコネート、ジエチルイタコネート、ジｎ−ブチルイタコネート、ジｉ−ブチルイタコネート、ジｔ−ブチルイタコネート、ビス（２−エチルヘキシル）イタコネート、ジラウリルイタコネート、ジステアリルイタコネート、ジフェニルイタコネート、ジベンジルイタコネート、ジシクロヘキシルイタコネート、及びビス（２−メトキシエチル）イタコネート等のイタコン酸エステル類、ジメチルフマレート、ジエチルフマレート、ジｎ−ブチルフマレート、ジｉ‐ブチルフマレート、ジｔ−ブチルフマレート、ビス（２−エチルヘキシル）フマレート、ジラウリルフマレート、ジステアリルフマレート、ジフェニルフマレート、ジベンジルフマレート、ジシクロヘキシルフマレート、及びビス（２−メトキシエチル）フマレート等のフマル酸エステル類、並びに酢酸ビニル、ｉ‐ブチルビニルエーテル、スチレン、ビニルトルエン、（メタ）アクリロニトリル、及びプロピオン酸ビニル等のビニル系単量体が挙げられる。
本発明における有機珪素エステル基含有重合体は、前記単量体Ａの少なくとも一種、又は前記単量体Ａの少なくとも一種と前記単量体Ｂの少なくとも一種とを、重合させることにより得ることができる。
重合反応には通常公知の重合開始剤を使用することができる。
本発明における金属カルボキシレート基含有重合体は、一般式（２）
−ＣＯＯ−Ｍ−Ｘ                    …（２）
［式中、ＭはＣｕ、Ｚｎ、Ｃａ及びＭｇより成る群から選択される一種の金属を、またＸは有機酸残基、又はヒドロキシ基を表す。］
で示される金属カルボキシレート基を有する。
前記一般式（２）で示される金属カルボキシレート基における金属としては、中でもＣｕ及びＺｎが好ましい。前記金属カルボキシレート基における有機酸残基は有機酸から水素原子を除いた残基を言う。この有機酸残基としては、脂肪族カルボン酸残基、芳香族カルボン酸残基及び脂環族カルボン酸残基等を挙げることができ、これらの中でも脂肪族カルボン酸残基が好ましい。
本発明における金属カルボキシレート基含有重合体は、一般式（２）で表される金属カルボキシレート基を有する金属カルボキシレート基含有単量体（以下単量体Ｃという）の一種または二種以上の重合体（以下重合体Ｃという）、及び上記単量体Ｃの一種または二種以上と、これと共重合可能なビニル系単量体（以下単量体Ｄという）の一種または二種以上との共重合体（以下共重合体ＣＤという）等を挙げることができる。
本発明における金属カルボキシレート基含有単量体は、必要に応じて、前記重合体Ｃと共重合体ＣＤとを併用することもできる。
本発明で使用する単量体Ｃとしては一般式（２）で表される金属カルボキシレート基を有する（メタ）アクリレート、マレート、イタコネートまたはフマレートなどが挙げられる。（メタ）アクリレート、マレート、イタコネート、フマレートは、一般式（２）で表される金属カルボキシレート基を１つ有していてもよく、２つ有していてもよい。
単量体Ｃとしては、例えばｎ‐プロピオン酸亜鉛（メタ）アクリレート、オクチル酸亜鉛（メタ）アクリレート、バーサチック亜鉛（メタ）アクリレート、パルミチン酸亜鉛（メタ）アクリレート、ステアリル酸亜鉛（メタ）アクリレート、オレイン酸亜鉛（メタ）アクリレート、ナフテン酸亜鉛（メタ）アクリレート、安息香酸亜鉛（メタ）アクリレート、ｎ‐プロピオン酸銅（メタ）アクリレート、オクチル酸銅（メタ）アクリレート、バーサチック酸銅（メタ）アクリレート、パルミチン酸銅（メタ）アクリレート、ステアリン酸銅（メタ）アクリレート、オレイン酸銅（メタ）アクリレート、ナフテン酸銅（メタ）アクリレート、安息香酸銅（メタ）アクリレート、ｎ‐プロピオン酸カルシウム（メタ）アクリレート、オクチル酸カルシウム（メタ）アクリレート、ナフテン酸カルシウム（メタ）アクリレート、オクチル酸マグネシウム（メタ）アクリレート、バーサチック酸マグネシウム（メタ）アクリレート、ステアリン酸マグネシウム（メタ）アクリレート、オレイン酸マグネシウム（メタ）アクリレート、ナフテン酸マグネシウム（メタ）アクリレート、（メタ）アクリル酸ヒドロキシ銅、（メタ）アクリル酸ヒドロキシ亜鉛、（メタ）アクリル酸ヒドロキシマグネシウム、（メタ）アクリル酸ヒドロキシカルシウム、等が挙げられる。
単量体Ｃと共重合する単量体Ｄとしては、上記の単量体Ｃと共重合可能な他の単量体であり、具体的な例としては、先に単量体Ｂとして記載したものと同じ単量体が挙げられる。
本発明における金属カルボキシレート基含有重合体は、前記単量体Ｃの少なくとも一種、又は前記単量体Ｃの少なくとも一種と前記単量体Ｄの少なくとも一種とを、重合させることにより得ることができ、また、重合体Ｃと共重合体ＣＤとを混合することにより得ることができる。
重合反応には、通常、公知の重合開始剤を使用することができる。重合の形式としては、塊状重合、溶液重合及び乳化重合等のいずれであっても良い。
本発明に係る防汚塗料は、前記有機珪素エステル基含有重合体と、前記金属カルボキシレート基含有重合体とを含有し、さらには、従来から公知の、塗料に通常に含有される成分又は剤を含有していても良い。
この防汚塗料は、前記有機珪素エステル基含有重合体と前記金属カルボキシレート基含有重合体とを防汚塗料全体に対して通常、１〜８０重量％、好ましくは５〜３０重量％の割合で含有する。
本発明の防汚塗料に含有されていても良い成分又は剤として、防汚剤を挙げることができる。本発明においては有機珪素エステル基含有重合体及び金属カルボキシレート基含有重合体とを含有することにより水中の生物が付着するのを防止することができるのであるが、本発明の防汚塗料に防汚剤を含有させて防汚効果を更に高める必要のある場合もある。
この防汚剤には、従来公知のものが広く含まれるが、大別すれば、無機化合物、金属を含む有機化合物および金属を含まない有機化合物がある。
前記無機化合物としては、たとえば、亜酸化銅、銅粉、チオシアン酸第一銅、炭酸銅、硫酸銅などの銅化合物、硫酸亜鉛、酸化亜鉛、硫酸ニッケル、銅−ニッケル合金などが挙げられる。
金属を含む有機化合物としては、たとえば、有機銅系化合物、有機ニッケル系化合物および有機亜鉛系化合物などがあり、その他マンネブ、マンセブ、プロピネブなども使用できる。有機銅系化合物としては、オキシン銅、ノニルフェノールスルホン酸銅、カッパービス（エチレンジアミン）−ビス（ドデシルベンゼンスルホネート）、酢酸銅、ナフテン酸銅、ビス（ペンタクロロフェノール酸）銅、銅ピリチオンなどが、有機ニッケル系化合物としては、酢酸ニッケル、ジメチルジチオカルバミン酸ニッケルなどが、有機亜鉛系化合物としては、酢酸亜鉛、カルバミン酸亜鉛、ジメチルジチオカルバミン酸亜鉛、ジンクピリチオン、エチレンビスジチオカルバミン亜鉛などが、それぞれ挙げられる。
金属を含まない有機化合物としては、たとえば、Ｎ−トリハロメチルチオフタルイミド、ジチオカルバミン酸、Ｎ−アリールマレイミド、３−置換アミノ−１，３−チアゾリジン−２，４−ジオン、ジチオシアノ系化合物、トリアジン系化合物およびその他のものがある。
Ｎ−トリハロメチルチオフタルイミドとしては、Ｎ−トリクロロメチルチオフタルイミド、及びＮ−フルオロジクロロメチルチオフタルイミドなどが、ジチオカルバミン酸としては、ビス（ジメチルチオカルバモイル）ジスルフィド、Ｎ−メチルジチオカルバミンサンアンモニウム、エチレンビス（ジチオカルバミン酸）アンモニウム、及びミルネブなどが、それぞれ挙げられる。
Ｎ−アリールマレイミドとしては、Ｎ−（２，４，６−トリクロロフェニル）マレイミド、Ｎ−４−トリルマレイミド、Ｎ−３−クロロフェニルマレイミド、Ｎ−（４−ｎ−ブチルフェニル）マレイミド、Ｎ−（アニリノフェノール）マレイミド、及びＮ−（２，３−キシリル）マレイミドなどが挙げられる。
３−置換アミノ−１，３−チアゾリジン２，４−ジオンとしては、３−ベンジリデンアミノ−１，３−チアゾリジン−２，４，−ジオン、３−（４−メチルベンジリデンアミノ）−１，３−チアゾリジン−２，４−ジオン、３−（２−ヒドロキシベンジリデンアミノ）−１，３，−チアゾリジン−２，４−ジオン、及び３−（４−ジメチルアミノベンジリデンアミノ）−１，３，−チアゾリジン−２，４−ジオンなどが挙げられる。
ジチオシアノ系化合物としては、ジチオシアノメタン、ジチオシアノエタン、及び２，５−ジチオシアノチオフェンなどが、トリアジン系化合物としては、２−ジメチルチオ−４−ｔ−ブチルアミノ−６−シクロプロピルアミノ−ｓ−トリアジンなどが、それぞれ挙げられる。
その他の金属を含まない有機化合物としては、２，４，５，６−テトラクロロイソフタロニトリル、Ｎ，Ｎ−ジメチル−Ｎ’−ジクロロフェニル尿素、４，５−ジクロロ−２−ｎ−オクチル−イソチアゾリン−３−オン、Ｎ，Ｎ−ジメチル−Ｎ’−フェニル−（Ｎ−フルオロジクロロメチルチオ）スルファミド、テトラメチルチウラムジスルフィド、３−ヨード−２−プロピニルブチルカルバメート、２−（メトキシカルボニルアミノ）ベンズイミダゾール、２，３，５，６−テトラクロロ−４−（メチルスルフォニル）ピリジン、ジヨードメチルパラトリルスルホン、フェニル（ビスピリジン）ビスマスジクロライド、２−（４−チアゾリル）ベンズイミダゾール、及びトリフェニルボロンピリジンなどが挙げられる。
また、本発明に係る防汚塗料には、防汚剤以外の成分として、弁柄、タルク、及び酸化チタン等の顔料及び染料等の着色剤、水結合剤、塗料で常用されているタレ止め剤、並びに塩素化パラフィン、ジオクチルフタレート、及びトリクレジルフォスフェートなどの可塑剤、ベンゾフェノン系化合物及びベンゾトリアゾール系化合物などのＵＶ吸収剤、色分かれ防止剤、沈降防止剤、消泡剤、並びにシラノール、ポリシロキサン及びアルコキシシラン等の種々の添加剤、トールロジン、ガムロジン、及びウッドロジンなどのロジン、水添ロジン、ロジンと無水マレイン酸とを反応させたマレイン化ロジン、ホルミル化ロジン、及び重合ロジンなどのロジン誘導体、並びにカルシウムロジネート、ジンクロジネート、カッパーロジネート、及びマグネシウムロジネート、その他金属化合物とロジンとの反応物などのロジン金属塩などを適宜配合することができる。
本発明の防汚塗料は、前記有機珪素エステル基含有重合体、前記金属カルボキシレート基含有重合体、及び必要に応じて含有される成分又は剤を、それ自体公知の方法により、また公知の機械、器具、装置その外の手段を使用して、混合することにより製造することができる。
（２）防汚塗膜、浸水構造体、防汚方法
本発明に係る防汚塗膜は、本発明に係る防汚塗料を、浸漬構造物の表面に公知の手法により塗布し、乾燥することにより形成されることができる。
前記浸漬建造物としては、海水と接触する船舶（艦船等を含む。）の外板、ブイ及び石油若しくは天然ガス等の天然物掘削架台等の水中構造物等を挙げることができる。前記浸漬建造物における本発明の防汚塗料が塗布される部位、または本発明の防汚塗膜が形成される部位は、水が浸漬する部位である。
本発明の浸水構造体は、したがって、海水と接触する船舶の外板又は水中構造物の表面に本発明の防汚塗膜が形成されて成る。この防汚塗膜の厚みについては特に制限がない。また、本発明の防汚方法は、浸漬建造物における海水と接触する表面に本発明の防汚塗料を塗布することを特徴とする。
防汚塗料を塗布する表面には、予めプライマー等が塗布されていても良い。
次に本発明を製造例、実施例及び比較例によって具体的に説明する。例中の部及び％は重量基準である。
（製造例１）
温度計、還流冷却器、撹拌機及び滴下ロートを備えたフラスコに、キシレン１００ｇを仕込み、窒素雰囲気下で８０〜９０℃に加熱し、この溶液中にトリブチルシリルメタクリレート６７．５ｇ、メチルメタクリレート６７．５ｇ、２−エチルヘキシルアクリレート１５ｇ、及びアゾビスイソブチロニトリル０．４ｇの混合溶液を２時間かけて滴下した。
滴下終了後、さらに同温度にて１時間毎にアゾビスイソブチロニトリル０．２ｇを３回添加して反応させた後、キシレン５０ｇを加えることにより、有機珪素エステル基含有共重合体溶液（ワニスＡ−１）を得た。得られたワニスは、加熱残分が５０．３％、粘度が２８０ｃｐｓ／２５℃であった。
（製造例２）
温度計、還流冷却器、撹拌機及び滴下ロートを備えたフラスコに、キシレン１００ｇを仕込み、窒素雰囲気下で８０〜９０℃に加熱し、この溶液中にトリ−ｉ−プロピルシリルメタクリレート９７．５ｇ、メチルメタクリレート３７．５ｇ、２−メトキシエチルアクリレート１５ｇ、及びアゾビスイソブチロニトリル０．４ｇの混合溶液を２時間かけて滴下した。
滴下終了後、さらに同温度にて、１時間毎にアゾビスイソブチロニトリル０．２ｇを３回添加して反応させた後、キシレン５０ｇを加えることにより、有機珪素エステル基含有共重合体溶液（ワニスＡ−２）を得た。得られたワニスは、加熱残分が４９．９％、粘度が２５０ｃｐｓ／２５℃であった。
（製造例３）
温度計、還流冷却器、撹拌機及び滴下ロートを備えたフラスコに、キシレン１００ｇを仕込み、窒素雰囲気下で８０〜９０℃に加熱し、この溶液中にｔ−ブチルジフェニルシリルアクリレート４５ｇ、メチルメタクリレート３７．５ｇ、２−メトキシエチルメタクリレート６７．５ｇ、及びアゾビスイソブチロニトリル０．４ｇの混合溶液を２時間かけて滴下した。
滴下終了後、窒素雰囲気下、さらに同温度にて、１時間毎にアゾビスイソブチロニトリル０．４を３回添加して反応させた後、キシレン５０を加えることにより、有機珪素エステル基含有共重合体溶液（ワニスＡ−３）を得た。得られたワニスは、加熱残分が４９．５％、粘度が３５０ｃｐｓ／２５℃であった。
（製造例４）
温度計、還流冷却器、撹拌機及び滴下ロートを備えたフラスコに、キシレン１００ｇ及びｎ‐ブタノール２０ｇを加えて１００〜１１０℃に加温した後、窒素雰囲気下でアクリル酸２５．７ｇ、エチルアクリレート５７．８ｇ、メチルメタクリレート１６．５ｇ、及びアゾビスイソブチロニトリル３ｇの混合溶液を４時間にわたって滴下した。滴下終了後３０分が経過するまで１１０℃に保温し、キシレン２０ｇ、ｎ‐ブタノール１０ｇ、及びアゾビスイソブチロニトリル０．５ｇの混合溶液を１時間にわたり滴下し、滴下後２時間が経過するまで保温した。
次いで、滴下ロートをデカンターに替え、プロピオン酸銅１８．５ｇ、ナフテン酸２５ｇ、及び脱イオン水５０ｇを加え、１００℃に加熱し、反応して生成するプロピオン酸と水とを除去し、金属カルボキシレート含有共重合体溶液（ワニスＢ−１）を得た。得られたワニスは、加熱残分が５０．３％、粘度が１８５ｃｐｓ／２５℃であった。
（製造例５）
温度計、還流冷却器、撹拌機及び滴下ロートを備えたフラスコに、酢酸ブチル５０ｇ及びブタノール５０ｇを加えて１００〜１１０℃に加温した後、窒素雰囲気下でアクリル酸１０．８ｇ、エチルアクリレート６４．２ｇ、メチルメタクリレート７５ｇ、及びアゾビスイソブチロニトリル３ｇの混合溶液を４時間かけて滴下した。滴下終了後から１時間が経過するまで１１０℃に保温し、酢酸ブチル３０ｇとアゾビスイソブチロニトリル０．５ｇとの混合溶液を１時間かけて滴下した。次いで、酸化亜鉛１２ｇ、ブタノール２０ｇ及び水１．５ｇを添加し、１２０℃で１０時間反応させて金属カルボキシレート含有共重合体溶液（ワニスＢ−２）を得た。得られたワニスは、加熱残分が５０．９％、粘度が４３０ｃｐｓ／２５℃であった。
（比較製造例１）
温度計、還流冷却器、撹拌機及び滴下ロートを備えたフラスコに、キシレン６０ｇ及びプロピレングリコールメチルエーテル４５ｇを仕込み、１００〜１１０℃に加温した後、窒素雰囲気下でトリブチルシリルメタクリレート６７．５ｇ、メチルメタクリレート４５ｇ、２−エチルヘキシルアクリレート３０ｇ、アクリル酸マグネシウム７．５ｇ、及びｔ−ブチルパーオクトエート３ｇの混合溶液を３時間かけて滴下した。滴下終了後、ｔ−ブチルパーオクトエート１．５ｇとキシレン１５ｇとの混合溶液を２時間かけて滴下し、さらに２時間撹拌した後にキシレン３０ｇを添加して、有機珪素エステル基・金属カルボキシレート基含有共重合体溶液（ワニスＣ−１）を得た。得られたワニスは、加熱残分が５０．１％、粘度が３８０ｃｐｓ／２５℃であった。
（実施例１〜８、比較例１〜５）
製造例１〜５及び比較製造例１で製造したワニスＡ−１、Ａ−２、Ａ−３、Ｂ−１、Ｂ−２及びＣ−１を用いて表１及び表２に示す配合割合により、本発明の防汚塗料及び比較防汚塗料を調製した。
0003914437.tif 000005
0003914437.tif 000006
表１及び表２についての註．
（ａ）；亜酸化銅、
（ｂ）；酸化亜鉛、
（ｃ）；酸化チタン、
（ｄ）；ベンガラ、
（ｅ）；タルク、
（ｆ）；ロジン、
（ｇ）；ロジン亜鉛塩、
（ｈ）；ルトナールＡ−２５、
（ｉ）；トリクレジルホスフェート、
（ｊ）；ジオクチルフタレート、
（ｋ）；塩素化パラフィン、
（ｌ）；テトラクロロイソルタロニトリル、
（ｍ）；３，４−ジクロロフェニル−１，１−ジメチルウレア、
（ｎ）；２−メルカプトピリジンＮ−オキシド亜鉛塩、
（ｏ）；２−メルカプトピリジンＮ−オキシド銅塩、
（ｐ）；トリフェニルボロンピリジン塩、
（ｑ）；ディスパロン＃４３００、
（ｒ）；キシレン、
（ｓ）；酢酸ブチル
（塗膜溶解性試験）
水槽の中央に直径３１８ｍｍ及び高さ４４０ｍｍの回転ドラムを取り付け、これをモーターで回転できるようにした。次に海水の温度を一定に保つため、加温装置および冷却装置を、また、海水のｐＨを一定に保つためのＰＨ自動コントローラーを取り付けた。
実施例１〜８及び比較例１〜４で得られた各防汚塗料を硬質塩ビ板（７５×１５０×１ｍｍ）上に乾燥膜厚で約２００ミクロンになるように塗布した後、４０℃で一日乾燥させた。尚、比較例５の防汚塗料は増粘し、ゲル化したため塗布できなかった。
この防汚塗料を塗布した試験板を上記装置の回転ドラムに塗膜が海水と接触するように固定して、約２０ノットの速度で海水中で回転させた。その期間中海水温度は２５℃に、ｐＨは８．０〜８．２に保ち一週間ごとに海水を入れ替えた。一定期間毎に各試験板の防汚塗料の膜厚を顕微鏡で測定し、初期の膜厚との差から溶解した塗膜厚を計算した。塗膜溶解量は各サンプルにつき３点を測定してその平均値で表した。塗膜溶解量は１ヶ月当たりの溶解量（μ／月）で表す。結果を表３に示す。
0003914437.tif 000007
（防汚試験）
実施例１〜８、比較例１〜４で得られた各防汚塗料を硬質塩ビ板（１００×２００×２ｍｍ）の両面に乾燥膜厚で約２００ミクロンになるように塗布した。尚、比較例５の防汚塗料は増粘し、ゲル化したため塗布できなかった。
この試験板を三重県尾鷲市の海面下１ｍに浸漬して付着生物による試験板の汚損を３６ヶ月観察した。結果を表３に示す。実施例１〜８のいずれにおいても、「海苔」、「フジツボ」及び「セルプラ」の付着が見られず、比較例のいずれにおいてもこれらの付着があった。
0003914437.tif 000008
産業上の利用可能性
本発明によると、初期から長期にわたって安定した塗膜溶解性と防汚性能とを有し、しかも塗膜物性及び耐水性に優れた防汚塗膜を提供することができ、そのように優れた防汚塗膜を形成することのできる長期保存の可能な防汚塗料を提供することができ、このような防汚塗膜を形成することによりフジツボ等の水中微生物が容易に付着することのない浸水構造体を提供することができ、海水と接触する船舶外板又は水中構造物の表面にフジツボ等の水中微生物が付着するのを防止する防汚方法を提供することができる。